(57)【要約】  鋼製のキャリア層、銅合金からなる軸受け金属層、及び前記軸受け金属層の上に施工された滑り層を有する滑り軸受け複合材料が開示される。前記銅合金は、０．５〜５重量％のニッケル、０．２〜２．５重量％のケイ素、≦０．１重量％の鉛を含む。前記滑り層は、電気メッキ層、スパッタ層または樹脂層であることができる。また製造方法も開示される。【特許請求の範囲】
【請求項１】
鋼製のキャリア層、０．５〜５重量％のニッケル、０．２５〜２．５重量％のケイ素、≦０．１重量％の鉛及び残部の銅を含む銅合金からなる軸受け金属層、及びこの軸受け金属層の上に施工された滑り層を有する滑り軸受け複合材料。
【請求項２】
前記銅合金が、０．０５〜２重量％の割合でマンガンを含むことを特徴とする、請求項１の滑り軸受け複合材料。
【請求項３】
ケイ素に対するニッケルの重量比が２．５〜５であることを特徴とする、請求項１または２の滑り軸受け複合材料。
【請求項４】
前記軸受け金属層が、０．０５〜０．４重量％の割合で少なくとも一種の微量添加元素を含むことを特徴とする、請求項１〜３のいずれか一つの滑り軸受け複合材料。
【請求項５】
前記微量添加元素がクロム、チタン、ジルコニウム、亜鉛及び／またはマグネシウムであることを特徴とする、請求項４の滑り軸受け複合材料。
【請求項６】
軸受け金属層とキャリア層との間が、場合によっては中間層を介して、ロール圧接されていることを特徴とする、請求項１〜５のいずれか一つの滑り軸受け複合材料。
【請求項７】
前記軸受け金属層が焼結層であることを特徴とする、請求項１〜５のいずれか一つの滑り軸受け複合材料。
【請求項８】
前記軸受け金属層が鋳造層であることを特徴とする、請求項１〜５のいずれか一つの滑り軸受け複合材料。
【請求項９】
前記滑り層が電気メッキ層からなることを特徴とする、請求項１〜８のいずれか一つの滑り軸受け複合材料。
【請求項１０】
前記電気メッキ層が、鉛−スズ−銅合金、スズ−銅合金、ビスマス−銅合金またはビスマスからなることを特徴とする、請求項９の滑り軸受け複合材料。
【請求項１１】
前記鉛−スズ−銅合金において、スズの割合が４〜２０重量％であり、そして銅の割合が１〜１０重量％であることを特徴とする、請求項１０の滑り軸受け複合材料。
【請求項１２】
前記ビスマス−銅合金において銅の割合が１〜２０重量％であり、及び前記スズ−銅合金において銅の割合が２〜２０重量％であることを特徴とする、請求項１０の滑り軸受け複合材料。
【請求項１３】
前記滑り層が、熱被覆法によって施工された層からなることを特徴とする、請求項１〜８のいずれか一つの滑り軸受け複合材料。
【請求項１４】
前記滑り層が樹脂層からなることを特徴とする、請求項１〜８のいずれか一つの滑り軸受け複合材料。
【請求項１５】
前記樹脂滑り層のマトリックスが、ＰＡＩなどの高耐熱性樹脂からなることを特徴とする、請求項１４の滑り軸受け複合材料。
【請求項１６】
前記樹脂滑り層が、充填材としてＭｏＳ2、窒化ホウ素、ＰＴＦＥ及び／またはグラファイトを含むことを特徴とする、請求項１４または１５の滑り軸受け複合材料。
【請求項１７】
前記充填材の割合が、単独または組み合わせとして、５〜５０体積％であることを特徴とする、請求項１６の滑り軸受け複合材料。
【請求項１８】
前記軸受け金属層と前記滑り層との間に少なくとも一つの中間層が配置されることを特徴とする、請求項１〜１７のいずれか一つの滑り軸受け複合材料。
【請求項１９】
前記中間層が電気メッキ層であることを特徴とする、請求項１８の滑り軸受け複合材料。
【請求項２０】
前記中間層がニッケルまたは銀を含むことを特徴とする、請求項１８の滑り軸受け複合材料。
【請求項２１】
ニッケルからなる中間層とスズ−ニッケルからなる中間層の二つの中間層が設けられることを特徴とする、請求項１９の滑り軸受け複合材料。
【請求項２２】
前記中間層がスパッタ層であることを特徴とする、請求項１８の滑り軸受け複合材料。
【請求項２３】
前記中間層が、ニッケル合金、ニッケル−クロム合金、ニッケル−銅合金、亜鉛合金、亜鉛、クロム、銅、銅合金、ニッケル、クロム−ニッケル合金、またはニッケル−クロムからなることを特徴とする、請求項１８〜２２のいずれか一つの滑り軸受け複合材料。
【請求項２４】
前記滑り層が、ＰＶＤ法によって施行された層からなることを特徴とする、請求項１８〜２３のいずれか一つと組み合わせた請求項１〜８のいずれか一つの滑り軸受け複合材料。
【請求項２５】
前記滑り層が、スパッタ層からなることを特徴とする、請求項２４の滑り軸受け複合材料。
【請求項２６】
前記スパッタ層が、アルミニウム−スズ合金、アルミニウム−スズ−ケイ素合金、アルミニウム−スズ−銅合金、アルミニウム−スズ−ケイ素−銅合金、またはアルミニウム−スズ−ニッケル−マンガン合金からなることを特徴とする、請求項２５の滑り軸受け複合材料。
【請求項２７】
前記合金において、スズの割合が８〜４０重量％であり、銅の割合が０．５〜４．０重量％であり、ケイ素の割合が０．０２〜５．０重量％であり、ニッケルの割合が０．０２〜２．０重量％であり、そしてマンガンの割合が０．０２〜２．５重量％であることを特徴とする、請求項２６の滑り軸受け複合材料。
【請求項２８】
前記中間層が電気メッキ層からなり、かつ前記滑り層がスパッタ層からなることを特徴とする、請求項２５の滑り軸受け複合材料。
【請求項２９】
前記滑り層の上に初期なじみ層が設けられることを特徴とする、請求項１〜２８のいずれか一つの滑り軸受け複合材料。
【請求項３０】
前記初期なじみ層が、スズ層、鉛層、銅層またはインジウム層あるいは樹脂層として形成されることを特徴とする、請求項２９の滑り軸受け複合材料。
【請求項３１】
前記軸受け金属層の厚さが０．１〜０．８ｍｍであることを特徴とする、請求項１〜３０のいずれか一つの滑り軸受け複合材料。
【請求項３２】
前記中間層の厚さが１〜１２μｍであることを特徴とする、請求項１〜３１のいずれか一つの滑り軸受け複合材料。
【請求項３３】
前記滑り層の厚さが４〜３０μｍであることを特徴とする、請求項１〜３２のいずれか一つの滑り軸受け複合材料。
【請求項３４】
前記初期なじみ層の厚さが０．２〜１２μｍであることを特徴とする、請求項２９〜３３のいずれか一つの滑り軸受け複合材料。
【請求項３５】
滑り軸受けシェルのための、請求項１の滑り軸受け複合材料の使用。
【請求項３６】
滑り軸受け複合材料、特に滑り軸受けシェルなどの滑り軸受け要素のための滑り軸受け複合材料の製造方法であって、次の工程、すなわち
− 請求項１に従う銅合金から帯状材料を製造し、そしてこの帯状材料を、場合によっては中間層も使用して、鋼製のキャリア層の上にロール圧接して複合体を製造する工程、
−  次の工程で熱機械的に処理する工程、
−  ５５０℃〜７００℃の温度で２〜５時間の前記複合体の少なくとも一回の第一の焼き鈍し工程、
−  ２０〜３０％の変形度で行われる、前記複合体の少なくとも一回の第一の圧延工程、
−  ５００〜６００℃の温度で１時間を超える時間の少なくとも一回の第二の焼き鈍し工程、
を含む、前記方法。
【請求項３７】
滑り軸受け複合材料、特に滑り軸受けシェルなどの滑り軸受け要素のための滑り軸受け複合材料の製造方法であって、次の工程、すなわち
−  請求項１に従う銅合金を鋼製キャリア層の上に施工して複合体を製造する工程、
−  第一の焼き鈍し工程が統合された、前記複合体を焼結する工程、
−  次の段階で熱機械的処理を行う工程、
−  ２０〜３０％の変形度で行われる、前記複合体の少なくとも一回の第一の圧延工程、
−  ５００℃〜６００℃の温度で１時間を超える時間の少なくとも一回の第二の焼き鈍し工程、
を含む、前記方法。
【請求項３８】
滑り軸受け複合材料、特に滑り軸受けシェルなどの滑り軸受け要素のための滑り軸受け複合材料の製造方法であって、次の工程、すなわち、
−  請求項１に従う銅合金を鋼製のキャリア層の上に鋳造して複合体を製造する工程、
−  次の工程で熱機械的処理を行う工程、
−  ５５０℃〜７００℃の温度で２〜５時間の前記複合体の少なくとも一回の第一の焼き鈍し工程、
−  ２０〜３０％の変形度で行う、前記複合体の少なくとも一回の第一の圧延工程、
−  ５００℃〜６００℃の温度で１時間を超える時間の少なくとも一回の第二の焼き鈍し工程、
を含む、前記方法。
【請求項３９】
第二の焼き鈍し工程の後に、最大３０％の変形度で第二の圧延工程を行い、次いで＞５００℃の温度で少なくとも１時間、第三の焼き鈍し工程を行うことを特徴とする、請求項３６〜３８のいずれか一つの方法。
【請求項４０】
滑り軸受け要素、特に滑り軸受けシェルを製造する方法であって、
・請求項３６〜３９に従い複合体を製造し、
・前記複合体からシートを切り離し、
・前記シートを変形加工して滑り軸受け要素とし、そして
・滑り層を施工する、
ことを特徴とする、前記方法。
【請求項４１】
前記滑り層の施工の前に、少なくとも一つの中間層を施工することを特徴とする、請求項４０の方法。
【請求項４２】
前記滑り層の上に、初期なじみ層を施工することを特徴とする、請求項４０または４１の方法。
【発明の詳細な説明】
【技術分野】
【０００１】
本発明は、請求項１に従う滑り軸受け複合材料に関する。更に本発明は、使用及び製造法にも関する。
【背景技術】
【０００２】
ドイツ特許出願公告(C1)第44 15 629号明細書からは、非常時でも稼働可能な耐摩耗性の物品、例えばダイカスティング機のピストンの製造のために、銅−ニッケル−ケイ素合金を使用することが知られている。ドイツ特許出願公告(C1)第44 15 629号明細書に記載の合金は、ニッケル１〜４％、ケイ素０．１〜１．５％及び残部の銅からなり、一体の材料として使用される。
【０００３】
米国特許第2,137,282号明細書は、ニッケル０．１〜３０％、ケイ素０．０５〜３％、及び残部の銅からなる合金を開示している。この合金は、適当な熱処理の後に、高い硬度及び良好な電導性を特徴とする。
【０００４】
米国特許第1,658,186号明細書は、銅−ニッケル−ケイ素合金を開示しており、硬化粒子として働くケイ化物について詳しく記載されている。硬度の調節のための様々な熱処理方法が記載されている。
【０００５】
更に別の銅−ニッケル−ケイ素合金が米国特許第2,241,815号明細書に記載されており、ニッケルの割合は０．５〜５％であり、ケイ素の割合は０．１〜２％である。
【０００６】
米国特許第2,185,958号明細書は、ニッケル１％、ケイ素３．５％及び残部の銅からなる合金、並びにケイ素１．５％、ニッケル１％及び残部の銅からなる合金を開示している。
【０００７】
ドイツ特許出願公告(C1)第36 42 825号明細書からは、高い強度及び長い耐用年数が意図された、ニッケル４〜１０％、アルミニウム１〜２％、スズ１〜３％及び残部の銅並びに通常の不純物からなる滑り軸受け材料が知られている。この滑り軸受け材料から、一体型のブッシュを製造している。
【０００８】
英国特許出願公開第2384007号明細書は、銅合金からなりそして最大で１３０ＨＶの硬度を有する焼結層が施工された鋼製母材を有する滑り軸受け複合材料を開示している。この銅合金は、１〜１１重量％のスズ、０．２重量％までのリン、最大で１０重量％のニッケルまたは銀、最大で２５重量％の鉛及びビスマスを含む。
【０００９】
一体型の材料からなる滑り軸受け要素は、ハウジング中での締りばめの保証のために、非常に高い強度、それゆえ非常に高い硬度を持たなければならないという欠点がある。軸受け金属の適応性、例えば滑り層が局部的に磨耗する場合などにおいて軸受け金属の適応性が必要な用途では、このような材料はスコァリングを起こす傾向が強いか、または軸の損傷を招く。
【００１０】
更に別の欠点は、熱膨張係数が異なるために、鋼製ハウジング中で滑り軸受け要素が大きく膨張することで遊びが望ましくない程に小さくなることである。
【発明の開示】
【発明が解決しようとする課題】
【００１１】
本発明の課題は、機械的及びトライボロジー的性質を、望まれる要求に適合させることができ、またこれと同時に締りばめに必要な剛性も保証される、滑り軸受け複合材料を提供することである。更に、この滑り軸受け複合材料から作製される滑り軸受け要素は、鋼製ハウジング内への取り付けに特に適しているべきである。また更に、使用及び製造法の提供も課題である。
【課題を解決するための手段】
【００１２】
上記の課題は、請求項１に従う滑り軸受け複合材料によって解決される。
【００１３】
ニッケル−ケイ素を含む銅合金が、それらの機械的及びトライボロジー的性質に関して広い範囲で調節することができ、それによって、要求される性質に適合させることができることが判明した。
【００１４】
鋼製の母材は、それの剛性の故に、必要な締りばめを保証し、それによって、軸受け材料の組織構造を、強度の要求には左右されずに調節することができる。それ故、例えば、特許請求の範囲に記載の銅合金は、それらの組織構造に関して、強度及び硬度並びにトライボロジー的性質（例えば、スコァリングに関する挙動）が従来の鉛−青銅製の軸受けに匹敵する範囲にあるように形成することができる。
【００１５】
全体として、滑り軸受け複合材料の使用範囲がかなり拡張される。
【００１６】
また、鋼製母材を有する該複合材料は、鋼製ハウジングと一緒に使用した場合にそれらの熱膨張係数に基づく利点を供する。
【００１７】
該軸受け金属のトライボロジー的性質の調節は、好ましくは、熱機械的処理、特に圧延及び焼き鈍しによって行われる。
【００１８】
該複合材料のこのような熱機械的処理は、完成部品に必要な鋼の性質が損なわれないように、構成することができる。
【００１９】
本発明の製造方法は、第一の態様においては次の工程を含む：  銅−ニッケル−ケイ素合金から帯状材料を製造し、そしてこの帯状材料を、鋼製のキャリア層上にロール圧接して複合体を製造する。この際、軸受け金属及び／または鋼の５０〜７０％の変形が行われる。
【００２０】
次いで行われる熱機械的処理は次の工程を含む：
・５５０℃〜７００℃の温度での２〜５時間の前記複合体の第一の焼き鈍し、前記複合体の少なくとも一回の第一の圧延、この際、２０〜３０％の変形度で行われる。
・５００℃〜６００℃の温度で１時間を超える時間の少なくとも一回の第二の焼き鈍し。
・場合によっては、前記複合体の第二の圧延、この際、最大３０％の変形度で行われ、次いで、５００℃を超える温度で少なくとも１時間の第三の焼き鈍し。
【００２１】
更に別の態様では、銅合金をキャリア層上に施用しそして焼結するかまたは鋳て付ける。
【００２２】
第一及び／または第二圧延工程とそれに次ぐ焼き鈍しによって、軸受け金属の降伏点が調節される。この際、軸受け金属の降伏点は好ましくは１５０〜２５０ＭＰａである。
【００２３】
第二の焼き鈍しの後に最終寸法に達した場合には、熱機械的処理を停止する。この場合、降伏点は、第一の圧延及び第二の焼き鈍しによって調節される。
【００２４】
第二の焼き鈍しの後でも最終の寸法に達していない場合には、次いで、第二の圧延及び第三の焼き鈍し工程を行い、それによって降伏点を上記の値に調節する。
【００２５】
上記熱機械的処理の後の組織は、銅マトリックス内部におけるＮｉＳｉに基づく微細で均一及び等方性に分布した金属間析出物を特徴とする。
【００２６】
該軸受け金属の上記降伏点は、鋼の降伏点よりも明らかに低い。これは、鋼キャリア層が必要な締りばめを供するので可能なことである。本発明の複合材料の利点は、所望のトライボロジー的性質、特に軸受け金属層の適応性が達成されるまで、軸受け金属の降伏点を低下させることができること、すなわち、例えば、対部品の摩耗が起こらないかまたは僅かにしか起こらないことにある。
【００２７】
滑り軸受け要素の製造のためには、上記の複合体からこれを裁断してシートを切り離し、そしてこれらのシートを、公知の変形工程を介して滑り軸受け要素に変形加工する。最後のプロセスは、好ましくは、滑り軸受けの形成作業及び滑り層の施工である。
【００２８】
滑り層は、電気メッキ、ＰＶＤ法、特にスパッタリング、または特許請求の範囲に記載の他の方法によって、場合によっては中間層の施工の後に、施工される。場合によっては、滑り層の上には、更に初期なじみ層が施工される。
【００２９】
滑り層によって、該複合材料のトライボロジー的性質が更に向上される。
【発明の態様】
【００３０】
該銅−ニッケル−ケイ素合金においては、ニッケルの割合は０．５〜５重量％、好ましくは１．０〜３．０重量％、特に１．５〜２．２重量％であり、ケイ素の割合は０．２〜２．５重量％、好ましくは０．４〜１．２重量％、または０．５〜１．５重量％である。
【００３１】
該銅−ニッケル−ケイ素合金は、マンガンを０．０５〜２．０重量％、好ましくは０．１５〜１．５重量％の割合で含むことができる。
【００３２】
ケイ素に対して２．５〜５のニッケルの重量比（ニッケル：ケイ素＝２．５〜５）において、トライボロジー的性質を向上し得ること、特に、軸受け材料のスコァリングを大きく減少できることが判明した。この重量比において、良好なトライボロジー的性質の要因であるニッケル−ケイ素化合物の形成が促進されて、充分な程度で生成する。
【００３３】
該銅合金は、更に微量添加元素を含むことができる。好ましくは、キャリア層は、０．０５〜０．４重量％、好ましくは０．０７５〜０．２５重量％の量で少なくとも一種の微量添加元素を含む。微量添加元素としては、例えば、クロム、チタン、ジルコニウム、亜鉛及びマグネシウムの個々のものまたは組み合わせが挙げられる。
【００３４】
好ましくは、軸受け金属層及びキャリア層との間は、場合によっては中間層を介して、ロール圧接される。中間層としては、銅または銅合金、例えば銅−亜鉛合金または銅−スズ合金を使用することができる。
【００３５】
軸受け金属層は、焼結層または鋳造層であることができ、この際、焼結温度としては１０〜３０分間で６００℃〜８００℃の温度、鋳造温度としては１０００℃〜１２５０℃の温度が使用される。焼結工程には、第一の焼き鈍し工程が統合される。
【００３６】
更に、滑り層が電気メッキ層からなることも有利である。電気メッキ層は、多機能性材料であり、これは、中でも、異物粒子に対する良好な埋込力、滑り対部品に対するなじみ性または適応性、腐食保護として、及びオイル不足の際の非常時稼働性に優れる。特に、電気メッキ層は低粘性のオイルを使用する場合に有利である。なぜならば、この場合には、混合摩擦状態が頻繁に発生し得、この際に上記の性質が効力を発揮するからである。
【００３７】
この電気メッキ層は、好ましくは、鉛−スズ−銅合金、スズ−銅合金、ビスマス−銅合金、またはビスマス単独からなる。
【００３８】
上記鉛−スズ−銅合金においては、好ましくは、スズの割合は４〜２０重量％であり、そして銅の割合は１〜１０重量％である。前記ビスマス−銅合金においては、銅の好ましい割合は１〜２０重量％である。
【００３９】
滑り層は、熱被覆法によっても施工することができる。熱被覆法としては、  プラズマ溶射法、高速火炎溶射法及び低温ガス溶射法が挙げられる。
【００４０】
更に別の好ましい方法の一つは、ＰＶＤ法、特にスパッタリングである。スパッタ層は、好ましくは、アルミニウム−スズ合金、アルミニウム−スズ−銅合金、アルミニウム−スズ−ニッケル−マンガン合金、アルミニウム−スズ−ケイ素合金、またはアルミニウム−スズ−ケイ素−銅合金からなる。
【００４１】
前記合金において、好ましくは、スズの割合は８〜４０重量％であり、銅の割合は０．５〜４．０重量％であり、ケイ素の割合は０．０２〜５．０重量％であり、ニッケルの割合は０．０２〜２．０重量％であり、そしてマンガンの割合は０．０２〜２．５重量％である。
【００４２】
更に別の態様の一つでは、滑り層は樹脂層からなることができる。樹脂層は、好ましくは、塗工法または印刷法、例えばスクリーン印刷法もしくはパッド印刷法を用いて、あるいは浸漬または吹き付けして施工することができる。
【００４３】
この目的のためには、被覆すべき表面は、脱脂、化学的もしくは物理的活性化及び／または機械的粗面処理、例えばサンドブラストもしくは研磨によって適切に前処理しなければならない。
【００４４】
前記樹脂層のマトリックスは、好ましくは、高耐熱樹脂、例えばＰＡＩからなる。更に、前記マトリックス中には、ＭｏＳ2、窒化ホウ素、グラファイトまたはＰＴＦＥなどの添加物を挿入することができる。単独もしくは組み合わせとしての前記添加物の割合は好ましくは５〜５０体積％である。
【００４５】
接合の向上のためには、好ましくは、軸受け金属層と滑り層との間に少なくとも一つの中間層を配置する。この中間層も同様に、それに次いで滑り層をスパッタ法で施工する場合でも、電気メッキ層であることができる。
【００４６】
電気メッキにより施工される中間層は、ニッケルまたは銀を含むことができるか、またはこれらの元素からなることができる。しかし、ニッケルからなる中間層及びスズ−ニッケルからなる中間層の二つの中間層を施工することもできる。
【００４７】
電気メッキにより施工される中間層の代わりに、スパッタ中間層を設けることもできる。この場合は、ニッケル合金層、例えばＮｉＣｕ３０からなるニッケル合金層、ニッケル単独層、ニッケル−クロム層（好ましくはクロムを１５〜２５％の割合で含む）、スズ層、スズ合金層、クロム層及び銅層、ニッケル−クロム合金層、ニッケル−銅合金層、銅合金層、またはクロム−ニッケル合金層が好ましい。
【００４８】
軸受け金属層の厚さは、好ましくは０．１〜０．８ｍｍ、好ましくは０．１〜０．５ｍｍ、特に０．１５〜０．３５ｍｍである。
【００４９】
中間層の厚さとしては、１〜１２μｍ、好ましくは０．５〜７．０μｍ、特に１．０〜４．０μｍが好ましく、そして滑り層の厚さとしては、４〜３０μｍ、好ましくは８〜２０μｍ、特に１０〜１６μｍが好ましい。
【００５０】
初期なじみ層の厚さは０．２〜１２μｍ、好ましくは０．２〜６μｍ、特に０．２〜３μｍである。
【００５１】
該滑り軸受け複合材料の好ましい用途は、滑り軸受けシェルへの使用である。
【００５２】
銅合金の例を次に挙げる。
【００５３】
【表１】
2008540953.tif 000002
【００５４】
製造法の一例は、次の工程を含む：
−  帯状材料を製造するための、３００ｍｍの幅及び１０ｍｍの厚さでの銅合金の連続鋳造、特にダブル連続鋳造。
−  帯状材料の両面フライス加工及びその後の巻き取り。
−  ロール圧接寸法になるまでの圧延及び焼き鈍し作業。
【００５５】
帯状材料は、例えばブラシによって機械的に前処理し、そしてロール圧接によって帯状鋼上に施工する。この帯状鋼は、３００ｍｍの幅及び４．５ｍｍの厚さを有する。銅合金とのロール圧接は、５０〜７０％の変形度を与える。
【００５６】
次いで、ベル型焼き鈍し炉中で５５０℃の温度で２時間、第一の焼き鈍し工程を行う。これに次いで、圧延工程で第一の圧延を行う。この際、複合体の厚さは２８％薄くされ、これが最終寸法に相当する。
【００５７】
次いで、得られた複合体を５５０℃で２時間焼き鈍しする。その後、９５ｍｍの幅及び１．５６ｍｍの厚さの寸法で裁断する。
【００５８】
この例では、軸受け金属の降伏点は約１５０〜１７０ＭＰａである。
【００５９】
該方法の更に別の態様の一つでは、銅合金は粉末の形で帯状鋼上に散布し、そして保護ガス雰囲気中での６８０℃の温度及び１０〜２０分間の少なくとも一回の焼結処理によって焼結する。
【００６０】
該方法の更に別の態様の一つでは、銅合金は１０００℃〜１２５０℃の温度で帯状鋼上に鋳造する。この際、この帯状鋼は、好ましくは、１０００℃を超える温度に予熱しておく。次いで、１〜５分内、特に２〜４分内で１００℃以下の温度に冷却する。
【００６１】
次に続く圧延及び焼き鈍し工程は、ロール圧接の別の態様である。
【００６２】
電気メッキ滑り層の例を以下の表２に纏める。
【００６３】
【表２】
2008540953.tif 000003
【００６４】
好ましい電気メッキ滑り層の一つは、銅３９〜５５重量％及び残部のスズからなるスズ−銅粒子が挿入された、スズマトリックスを有する。それの粒子直径は好ましくは０．５μｍ〜３μｍである。この電気メッキ層は、好ましくは、二つの中間層の上に施工され、この際、第一の中間層はＮｉからなり、そしてその上に設けられた第二の中間層はニッケル及びスズからなる。前記第二の中間層のＮｉの割合は３０〜４０重量％のＮｉである。前記第一の中間層は、１〜４μｍの厚さを有し、そして第二の中間層は２〜７μｍの厚さを有する。
【００６５】
スパッタ層の例を以下の表３に纏める。
【００６６】
【表３】
2008540953.tif 000004
【００６７】
樹脂滑り層の例を以下の表４に纏める。
【００６８】
【表４】
2008540953.tif 000005
【００６９】
上記の滑り層は全て、該銅合金からなる軸受け金属層と組み合わせることができる。
【００７０】
これらの組み合わせ層の上に施工する初期なじみ層としては、スズまたはインジウムのそれぞれ単独の層や、上記の全ての電気メッキ層及び樹脂層を使用することができる。この際、好ましくは、使用した滑り層よりも柔らかい初期なじみ層を選択するべきである。
【国際調査報告】
2008540953.tif 000006
2008540953.tif 000007
2008540953.tif 000008
2008540953.tif 000009